【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
（１）エチレン及び少なくとも１種のα−オレフィンからの反復単位を含む少なくとも１種のコポリマー；
（２）少なくとも１種の粘着付与剤樹脂；並びに
（３）１９０℃において１０００〜５０００ｇ／１０分の範囲のメルトインデックスを有する少なくとも１種のグラフトポリオレフィン
を含んでなる接着剤組成物。
【請求項２】
前記α−オレフィンの炭素数が３〜１２である請求項１に記載の接着剤組成物。
【請求項３】
前記コポリマーが０．８５ｇ／ｍｌ〜０．９２ｇ／ｍｌの範囲の密度を有する請求項１に記載の接着剤組成物。
【請求項４】
前記粘着付与剤樹脂が脂肪族樹脂、脂環式樹脂、芳香族炭化水素樹脂、脂肪族−芳香族混合樹脂、ポリテルペン、芳香族変性テルペン樹脂、ロジン、ロジンエステル及び水素添加ロジンエステル並びにそれらの混合物からなる群から選ばれた少なくとも１種である請求項１に記載の接着剤組成物。
【請求項５】
前記粘着付与剤樹脂が部分的又は完全に水素添加されている請求項４に記載の接着剤組成物。
【請求項６】
前記粘着付与剤樹脂がエチレンのホモポリマー、コポリマー及びターポリマー、エチレンビニルアセテート、アクリル酸ｎ−ブチルコポリマー、エチレンメタクリレートコポリマー、エチレンアクリル酸コポリマー並びにトリブロック、ジブロック及びマルチブロックコポリマーからなる群から選ばれた改質剤で改質されている請求項４に記載の接着剤組成物。
【請求項７】
前記粘着付与剤樹脂が少なくとも１種の水素添加炭化水素樹脂である請求項５に記載の接着剤組成物。
【請求項８】
前記粘着付与剤樹脂が少なくとも１種の部分水素添加脂環式炭化水素樹脂である請求項７に記載の接着剤組成物。
【請求項９】
前記粘着付与剤樹脂が７０℃〜１５０℃の範囲の環球式軟化点を有する請求項４に記載の接着剤組成物。
【請求項１０】
前記粘着付与剤樹脂のブルックフィールド粘度計を用いて測定した１７７℃における粘度が５，０００センチポアズ又はそれ以下である請求項４に記載の接着剤組成物。
【請求項１１】
前記グラフトポリオレフィンが少なくとも１種のポリオレフィンを少なくとも１種の不飽和ポリカルボン酸、その無水物又はそのエステルでグラフトすることよって製造される請求項１に記載の接着剤組成物。
【請求項１２】
前記ポリオレフィンがエチレン、プロピレン、１−ブテン、４−メチル−１−ペンテン、３−メチル−１−ブテン、４，４−ジメチル−１−ペンテン、３−メチルペンテン−１、４−メチルヘキセン−１、５−エチルヘキセン−１、６−メチルヘプテン−１、１−ヘキセン、１−ヘプテン、１−オクテン、１−ノネン、１−デセン又は１−ドデセンから選ばれた少なくとも１種のモノマーからの反復単位を含むホモポリマー及びコポリマーから選ばれた少なくとも１種である請求項１１に記載の接着剤組成物。
【請求項１３】
前記グラフトポリオレフィンが遊離基源の存在下における前記ポリオレフィンと不飽和ポリカルボン酸、無水物又はエステルとの反応によって製造される請求項１１に記載の接着剤組成物。
【請求項１４】
前記ポリオレフィンが低粘度ポリオレフィンである請求項１３に記載の接着剤組成物。
【請求項１５】
前記遊離基源がペルオキシド、アゾ化合物及び照射源からなる群から選ばれる請求項１３に記載の接着剤組成物。
【請求項１６】
前記遊離基源の量が、ポリオレフィンの重量に基づき、０．０１〜０．５重量％の範囲である請求項１５に記載の接着剤組成物。
【請求項１７】
前記ポリカルボン酸、その無水物又はそのエステルの量が、前記ポリオレフィンの重量に基づき、１重量％〜１０重量％の範囲である請求項１１に記載の接着剤組成物。
【請求項１８】
前記ポリカルボン酸又は無水物がマレイン酸、無水マレイン酸、フマル酸、シトラコン酸無水物、アコナイトリック・アンハイドライド、イタコン酸無水物及びそれらの混合物からなる群から選ばれた少なくとも１種である請求項１１に記載の接着剤組成物。
【請求項１９】
前記ポリカルボン酸エステルがマレイン酸メチル、マレイン酸エチル、マレイン酸ジメチル、フマル酸ジメチル、マレイン酸メチルエチル、マレイン酸ジブチル及びマレイン酸ジプロピルから得られるハーフエステル若しくはフルエステル、又は高い反応温度でこれらの化合物を形成する化合物からなる群から選ばれた少なくとも１種である請求項１１に記載の接着剤組成物。
【請求項２０】
前記グラフトポリオレフィンが押出機又はバンバリーミキサー中で製造される請求項１１に記載の接着剤組成物。
【請求項２１】
前記グラフトポリオレフィンが、グラフトポリオレフィンの鹸化価が３〜６０となるように、少なくとも１種のポリカルボン酸、その無水物又はそのエステルと反応させられている請求項１１に記載の接着剤組成物。
【請求項２２】
前記グラフトポリオレフィンが１５０℃において３５０〜１５，０００センチポアズの粘度を有する請求項１１に記載の接着剤組成物。
【請求項２３】
前記コポリマーの量が、接着剤組成物の重量に基づき、３０重量％〜８０重量％の範囲である請求項１に記載の接着剤組成物。
【請求項２４】
前記グラフトポリオレフィンの量が、接着剤組成物の重量に基づき、２重量％〜２５重量％の範囲である請求項１に記載の接着剤組成物。
【請求項２５】
前記粘着付与剤樹脂の量が、接着剤組成物の重量に基づき、１５重量％〜４５重量％の範囲である請求項１に記載の接着剤組成物。
【請求項２６】
前記接着剤組成物の繊維引き裂け開始が２５°Ｆ未満の範囲である請求項１に記載の接着剤組成物。
【請求項２７】
前記接着剤組成物の繊維引き裂け開始が１５°Ｆ未満の範囲である請求項２６に記載の接着剤組成物。
【請求項２８】
前記接着剤組成物が１１０°Ｆより高い剥離接着破壊温度を有する請求項１に記載の接着剤組成物。
【請求項２９】
前記接着剤組成物が１１０°Ｆ〜１５０°Ｆの範囲の剥離接着破壊温度を有する請求項２８に記載の接着剤組成物。
【請求項３０】
前記接着剤組成物が１８０°Ｆより高い剪断接着破壊温度を有する請求項１に記載の接着剤組成物。
【請求項３１】
前記接着剤組成物が１８０°Ｆ〜２４０°Ｆの範囲の剪断接着破壊温度を有する請求項３０に記載の接着剤組成物。
【請求項３２】
エチレン及び少なくとも１種のα−オレフィンからの反復単位を含む少なくとも１種のコポリマー、少なくとも１種の粘着付与剤樹脂及び１９０℃において１０００〜５０００ｇ／１０分の範囲のメルトインデックスを有する少なくとも１種のグラフトポリオレフィンを接触させることを含んでなる接着剤組成物の製造方法。
【請求項３３】
前記接触を１６０℃〜２００℃の範囲の温度において実施する請求項３２に記載の方法。
【請求項３４】
エチレン及び少なくとも１種のα−オレフィンからの反復単位を含む、０．８５ｇ／ｍｌ〜０．９５ｇ／ｍｌの密度を有する少なくとも１種のコポリマー、マレイン化ポリエチレン及び少なくとも１種の水素添加炭化水素樹脂を、１６０℃〜２００℃の範囲の温度において接触させて接着剤組成物を生成することを含んでなる接着剤組成物の製造方法。
【請求項３５】
前記水素添加炭化水素樹脂が脂環式である請求項３４に記載の方法。
【請求項３６】
１）エチレン及び少なくとも１種のα−オレフィからの反復単位を含む少なくとも１種のコポリマー、マレイン化ポリエチレン及び少なくとも１種の粘着付与剤樹脂を１６０℃〜２００℃の範囲の温度において加熱し；２）前記コポリマー、前記マレイン化ポリエチレン及び前記粘着付与剤樹脂を混合して接着剤組成物を生成せしめることを含んでなる接着剤組成物の製造方法。
【請求項３７】
前記コポリマーが０．８５ｇ／ｍｌ〜０．９２ｇ／ｍｌの範囲の密度を有する請求項３６に記載の方法。
【請求項３８】
前記粘着付与剤が水素添加炭化水素樹脂である請求項３７に記載の方法。
【請求項３９】
請求項１に記載の接着剤組成物及び基材を含んでなる製品。